【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
本明細書に記載の発明。
【手続補正２】
【補正対象書類名】明細書
【補正対象項目名】００２５
【補正方法】変更
【補正の内容】
【００２５】
さらに別の態様では、狭帯域発光性発色団ポリマードットを調製する方法を開示する。いくつかの実施形態では、これらの発色団ポリマードットは、ナノ粒子沈殿（ｎａｎｏｐｒｅｃｉｐｉｔａｔｉｏｎ）を使用して形成することができる。ナノ粒子沈殿は、良溶媒中のポリマーの溶液を、貧溶媒に導入することを含み、ここで、その可溶性によってポリマーがナノ粒子形態に崩壊する。特定の実施形態では、狭帯域発光を有する発色団ポリマーは、ミニエマルション法を使用して調製することができる。
本発明は、例えば、以下を提供する。
（項目１）
狭帯域モノマーを含む縮合発色団ポリマー
を含むポリマードットであって、前記縮合発色団ポリマーが、約７０ｎｍ未満の半値全幅（ＦＷＨＭ）を有する発光スペクトルを有する、ポリマードット。
（項目２）
前記発色団ポリマーが、ホモポリマーまたはヘテロポリマーである、項目１に記載のポリマードット。
（項目３）
前記発色団ポリマーが、第１の一般的モノマー、第２の一般的モノマー、またはこれらの組合せをさらに含み、前記第１および第２の一般的モノマーが、７０ｎｍ超の半値全幅を有する発光スペクトルを有する、項目１に記載のポリマードット。
（項目４）
前記狭帯域モノマー、前記第１の一般的モノマー、前記第２の一般的モノマー、またはこれらの組合せが、前記発色団ポリマーの骨格に組み込まれる、項目１に記載のポリマポリマードット。
（項目５）
前記狭帯域モノマーが、ＢＯＤＩＰＹ誘導体である、項目１に記載のポリマードット。
（項目６）
前記ＢＯＤＩＰＹ誘導体が、次式
【化４０】
2015512955.tif 000001
を有し、式中、Ｒ１、Ｒ２Ａ、Ｒ２Ｂ、Ｒ３Ａ、Ｒ３Ｂ、Ｒ４ＡおよびＲ４Ｂのそれぞれは、水素、アルキル、アラルキル、アリールおよびアルコキシ−アリールからなる群から独立に選択され、前記ＢＯＤＩＰＹ誘導体は、Ｒ１、Ｒ２Ａ、Ｒ２Ｂ、Ｒ３Ａ、Ｒ３Ｂ、Ｒ４Ａ、Ｒ４Ｂ、またはこれらの組合せと結合することによって前記発色団ポリマーに組み込まれる、項目５に記載のポリマードット。
（項目７）
前記狭帯域モノマーが、スクアライン誘導体である、項目１に記載のポリマードット。
（項目８）
前記スクアライン誘導体が、次式
【化４１】
2015512955.tif 000002
を有し、Ｘ１およびＸ２のそれぞれは、酸素、硫黄および窒素からなる群から独立に選択され、Ｒ１ＡおよびＲ１Ｂのそれぞれは、限定されるものではないが、アルキレン、アルケニレン、アリーレン、ヘテロアリーレン、フェニレン、アズレン、シクロアルキレンおよびヘテロシクロアルキレンからなる群から独立に選択され、Ｒ２ＡおよびＲ２Ｂのそれぞれは、限定されるものではないが、ハロゲン化物、ヒドロキシルおよびアミノからなる群から独立に選択される反応基であり、前記スクアライン誘導体は、Ｒ１Ａ、Ｒ１Ｂ、Ｒ２Ａ、Ｒ２Ｂ、またはこれらの組合せと結合することによって前記発色団ポリマーに組み込まれる、項目７に記載のポリマードット。
（項目９）
前記狭帯域モノマーが、金属錯体誘導体である、項目１に記載のポリマードット。
（項目１０）
前記狭帯域モノマーが、ポルフィリン誘導体である、項目１に記載のポリマードット。
（項目１１）
前記狭帯域モノマーが、金属ポルフィリン誘導体である、項目１に記載のポリマードット。
（項目１２）
前記狭帯域モノマーが、ランタニド錯体誘導体である、項目１に記載のポリマードット。
（項目１３）
前記狭帯域モノマーが、ペリレン誘導体である、項目１に記載のポリマードット。
（項目１４）
前記狭帯域モノマーが、シアニン誘導体である、項目１に記載のポリマードット。
（項目１５）
前記第１の一般的モノマーおよび前記第２の一般的モノマーが、フルオレン、フルオレン誘導体、フェニレンビニレン、フェニレンビニレン誘導体、フェニレン、フェニレン誘導体、ベンゾチアジアゾール、ベンゾチアジアゾール誘導体、チオフェン、チオフェン誘導体、カルバゾールフルオレンおよびカルバゾールフルオレン誘導体からなる群からそれぞれ独立に選択される、項目３に記載のポリマードット。
（項目１６）
前記縮合発色団ポリマーが、前記縮合発色団ポリマーの表面をコンジュゲーションまたはバイオコンジュゲーションに利用可能にする官能基をさらに含む、項目１に記載のポリマードット。
（項目１７）
前記官能基が、疎水性官能基である、項目１６に記載のポリマードット。
（項目１８）
前記疎水性官能基が、アルキン、歪んだアルキン、アジド、ジエン、アルケン、シクロオクチンおよびホスフィンからなる群から選択される、項目１７に記載のポリマードット。
（項目１９）
前記官能基が、親水性官能基である、項目１６に記載のポリマードット。
（項目２０）
前記親水性官能基が、カルボン酸またはその塩、アミノ、メルカプト、アジド、アルデヒド、エステル、ヒドロキシル、カルボニル、サルフェート、スルホネート、ホスフェート、シアネートおよびスクシンイミジルエステルからなる群から選択される、項目１９に記載のポリマードット。
（項目２１）
前記官能基が、生体分子にコンジュゲートしている、項目１６に記載のポリマードット。
（項目２２）
前記生体分子が、タンパク質、糖タンパク質、ペプチド、アミノ酸、代謝産物、薬物、毒素、核酸、炭水化物、糖、脂質および脂肪酸からなる群から選択される、項目２１に記載のポリマー。
（項目２３）
前記発色団ポリマーと物理的にブレンドされているか、または化学的に架橋されている半導体ポリマーをさらに含む、項目１に記載のポリマードット。
（項目２４）
前記ＦＷＨＭが、約６０ｎｍ未満、約５０ｎｍ未満、約４０ｎｍ未満、約３０ｎｍ未満、または約２０ｎｍ未満である、項目１に記載のポリマードット。
（項目２５）
前記縮合発色団ポリマーが、約１０％超、約２０％超、約３０％超、約４０％超、約５０％超、約７０％超、または約９０％超の量子収率を含む、項目１に記載のポリマードット。
（項目２６）
約７０ｎｍ未満の前記ＦＷＨＭが、最大強度を有する主な発光ピークに対応し、前記縮合発色団ポリマーが、前記主な発光ピークの最大強度の約３０％未満、約２０％未満、約１０％未満、約５％未満、または約１％未満である最大強度を有する第２の発光ピークを発するように構造的に構成される、項目１に記載のポリマードット。
（項目２７）
２つの発光ピークからなる発光スペクトルを有する、項目１に記載のポリマードット。
（項目２８）
前記縮合発色団ポリマーが、約１カ月超、約３カ月超、約６カ月超、または約１年超の期間にわたって安定である、項目１に記載のポリマードット。
（項目２９）
ベータ相二次構造を含む二次構造を含まない、項目１に記載のポリマードット。
（項目３０）
縮合発色団ポリマーを含むポリマードットであって、
前記縮合発色団ポリマーは、前記ポリマーの骨格または側鎖に結合している狭帯域単位を含み、
前記狭帯域単位が、約７０ｎｍ未満の半値全幅（ＦＷＨＭ）を有する発光スペクトルを含み、前記骨格が、第１の一般的モノマー、第２の一般的モノマー、またはこれらの組合せを含む、ポリマードット。
（項目３１）
前記狭帯域単位が、前記骨格または前記側鎖に共有結合により結合している、項目３０に記載のポリマードット。
（項目３２）
前記狭帯域単位が、前記ポリマードット内に包埋されているか、または前記ポリマードットに結合している蛍光ナノ粒子を含む、項目３０に記載のポリマードット。
（項目３３）
前記蛍光ナノ粒子が、量子ドットである、項目３０に記載のポリマードット。
（項目３４）
前記狭帯域単位が、蛍光分子を含む、項目３０に記載のポリマードット。
（項目３５）
前記蛍光分子が、ポリマーまたは色素分子である、項目３０に記載のポリマードット。
（項目３６）
前記狭帯域単位が、狭帯域モノマーを含む、項目３０に記載のポリマードット。
（項目３７）
前記狭帯域モノマーが、ＢＯＤＩＰＹ誘導体である、項目３６に記載のポリマードット。
（項目３８）
前記ＢＯＤＩＰＹ誘導体が、次式
【化４２】
2015512955.tif 000003
を有し、式中、Ｒ１、Ｒ２Ａ、Ｒ２Ｂ、Ｒ３Ａ、Ｒ３Ｂ、Ｒ４ＡおよびＲ４Ｂのそれぞれは、水素、アルキル、アラルキル、アリールおよびアルコキシ−アリールからなる群から独立に選択され、前記ＢＯＤＩＰＹ誘導体は、Ｒ１、Ｒ２Ａ、Ｒ２Ｂ、Ｒ３Ａ、Ｒ３Ｂ、Ｒ４Ａ、Ｒ４Ｂ、またはこれらの組合せと結合することによって前記発色団ポリマーに組み込まれる、項目３７に記載のポリマードット。
（項目３９）
前記狭帯域モノマーが、スクアライン誘導体である、項目３６に記載のポリマードット。
（項目４０）
前記スクアライン誘導体が、次式
【化４３】
2015512955.tif 000004
を有し、Ｘ１およびＸ２のそれぞれは、酸素、硫黄および窒素からなる群から独立に選択され、Ｒ１ＡおよびＲ１Ｂのそれぞれは、限定されるものではないが、アルキレン、アルケニレン、アリーレン、ヘテロアリーレン、フェニレン、アズレン、シクロアルキレンおよびヘテロシクロアルキレンからなる群から独立に選択され、Ｒ２ＡおよびＲ２Ｂのそれぞれは、限定されるものではないが、ハロゲン化物、ヒドロキシルおよびアミノからなる群から独立に選択される反応基であり、前記スクアライン誘導体は、Ｒ１Ａ、Ｒ１Ｂ、Ｒ２Ａ、Ｒ２Ｂ、またはこれらの組合せと結合することによって前記発色団ポリマーに組み込まれる、項目３９に記載のポリマードット。
（項目４１）
前記狭帯域モノマーが、金属錯体誘導体である、項目３６に記載のポリマードット。
（項目４２）
前記狭帯域モノマーが、ポルフィリン誘導体である、項目３６に記載のポリマードット。
（項目４３）
前記狭帯域モノマーが、金属ポルフィリン誘導体である、項目３６に記載のポリマードット。
（項目４４）
前記狭帯域モノマーが、ランタニド錯体誘導体である、項目３６に記載のポリマードット。
（項目４５）
前記狭帯域モノマーが、ペリレン誘導体である、項目３６に記載のポリマードット。
（項目４６）
前記狭帯域モノマーが、シアニン誘導体である、項目３６に記載のポリマードット。
（項目４７）
前記第１の一般的モノマーおよび前記第２の一般的モノマーが、フルオレン、フルオレン誘導体、フェニレンビニレン、フェニレンビニレン誘導体、フェニレン、フェニレン誘導体、ベンゾチアジアゾール、ベンゾチアジアゾール誘導体、チオフェン、チオフェン誘導体、カルバゾールフルオレンおよびカルバゾールフルオレン誘導体からなる群からそれぞれ独立に選択される、項目３０に記載のポリマードット。
（項目４８）
前記ＦＷＨＭが、約６０ｎｍ未満、約５０ｎｍ未満、約４０ｎｍ未満、約３０ｎｍ未満、または約２０ｎｍ未満である、項目３０に記載のポリマードット。
（項目４９）
前記縮合発色団ポリマーが、約１０％超、約２０％超、約３０％超、約４０％超、約５０％超、約７０％超、または約９０％超の量子収率を含む、項目３０に記載のポリマードット。
（項目５０）
約７０ｎｍ未満の前記ＦＷＨＭが、最大強度を有する主な発光ピークに対応し、前記縮合発色団ポリマーが、前記主な発光ピークの最大強度の約３０％未満、約２０％未満、約１０％未満、約５％未満、または約１％未満である最大強度を有する第２の発光ピークを発するように構造的に構成される、項目３０に記載のポリマードット。
（項目５１）
２つの発光ピークからなる発光スペクトルを有する、項目３０に記載のポリマードット。
（項目５２）
前記縮合発色団ポリマーが、約１カ月超、約３カ月超、約６カ月超、または約１年超の期間にわたって安定である、項目３０に記載のポリマードット。
（項目５３）
ベータ相二次構造を含む二次構造を含まない、項目３０に記載のポリマードット。
（項目５４）
発色団ポリマーを含む溶媒溶液を提供するステップであって、前記発色団ポリマーは、引き延ばしたコイル型であり、狭帯域モノマーを含み、そして、約７０ｎｍ超の半値全幅（ＦＷＨＭ）を有する発光スペクトルを含む、ステップと、
前記発色団ポリマーを含む前記溶媒溶液を、混和性溶媒と混合して、縮合発色団ポリマーを形成するステップであって、前記縮合発色団ポリマーは、約７０ｎｍ未満のＦＷＨＭを有する発光スペクトルを含む、ステップと
を含む、ポリマードットを作製する方法。
（項目５５）
約７０ｎｍ未満のＦＷＨＭを有する前記発光スペクトルを生成するために、前記縮合発色団ポリマーが、ある比率の狭帯域モノマーと一般的モノマーを含む、項目５４に記載の方法。
（項目５６）
前記狭帯域モノマーと前記一般的モノマーの前記比率が、約１未満：１、約０．８未満：１、約０．６未満：１、約０．５未満：１、約０．４未満：１、約０．３未満：１、約０．２未満：１、約０．１未満：１、約０．０８未満：１、約０．０６未満：１、約０．０４未満：１、または約０．０２未満：１である、項目５５に記載の方法。
（項目５７）
発色団ポリマーを含む溶媒溶液を提供するステップであって、前記発色団ポリマーは、引き延ばしたコイル型であり、狭帯域モノマーを含み、そして、約７０ｎｍ未満の半値全幅（ＦＷＨＭ）を有する発光スペクトルを含む、ステップと、
前記発色団ポリマーを含む前記溶媒溶液を、混和性溶媒と混合して、縮合発色団ポリマーを形成するステップであって、前記縮合発色団ポリマーは、約７０ｎｍ未満のＦＷＨＭを有する発光スペクトルを含む、ステップと
を含む、ポリマードットを作製する方法。
（項目５８）
約７０ｎｍ未満のＦＷＨＭを有する前記発光スペクトルを生成するために、前記発色団ポリマーが、ある比率の狭帯域モノマーと一般的モノマーを含む、項目５７に記載の方法。
（項目５９）
前記狭帯域モノマーと前記一般的モノマーの前記比率が、約１未満：１、約０．８未満：１、約０．６未満：１、約０．５未満：１、約０．４未満：１、約０．３未満：１、約０．２未満：１、約０．１未満：１、約０．０８未満：１、約０．０６未満：１、約０．０４未満：１、または約０．０２未満：１である、項目５７に記載の方法。
（項目６０）
前記発色団ポリマーが、エネルギー受容体である前記狭帯域モノマーに対して、エネルギー供与体として作用する一般的モノマーを含むポリマーと物理的にブレンドされているか、化学的に架橋されているか、またはその両方である、項目５４および５７に記載の方法。
（項目６１）
前記縮合発色団ポリマーが、約１０％超、約２０％超、約３０％超、約４０％超、約５０％超、約７０％超、または約９０％超の量子収率を含む、項目５４および５７に記載の方法。
（項目６２）
前記混合ステップが、ナノ粒子沈殿を含む、項目５４および５７に記載の方法。
（項目６３）
前記縮合発色団ポリマーが、エマルション法によって形成される、項目５４および５７に記載の方法。
（項目６４）
前記エマルション法が、ミニエマルション法である、項目５４および５７に記載の方法。
（項目６５）
前記溶媒溶液が、テトラヒドロフランを含む、項目５４および５７に記載の方法。
（項目６６）
前記混和性溶媒が、水を含む、項目５４および５７に記載の方法。
（項目６７）
ポリマードットでの多重検出の方法であって、前記方法は、前記ポリマードットを、約７０ｎｍ未満の半値全幅（ＦＷＨＭ）を有するスペクトルの光を通過させるように構成されたフィルターを含む検出器系を用いて検出するステップを含み、
前記ポリマードットが、狭帯域モノマーを含む縮合発色団ポリマーを含み、前記縮合発色団ポリマーが、前記フィルターを実質的に通過する発光スペクトルを有する、方法。
（項目６８）
前記ＦＷＨＭが、約６０ｎｍ未満、約５０ｎｍ未満、約４０ｎｍ未満、約３０ｎｍ未満、または約２０ｎｍ未満である、項目６７に記載の方法。
（項目６９）
前記ポリマードットを検出するステップが、フローサイトメトリーを使用することを含む、項目６７に記載の方法。
（項目７０）
発色団ポリマーを含む溶媒溶液を提供するステップであって、前記発色団ポリマーは、引き延ばしたコイル型であり、前記ポリマーの骨格または側鎖に結合している狭帯域単位を含み、前記狭帯域単位が約７０ｎｍ超の半値全幅（ＦＷＨＭ）を有する発光スペクトルを含む、ステップと、
前記発色団ポリマーを含む前記溶媒溶液を、混和性溶媒と混合して、縮合発色団ポリマーを形成するステップであって、前記縮合発色団ポリマーは、約７０ｎｍ未満のＦＷＨＭを有する発光スペクトルを含む、ステップと
を含む、ポリマードットを作製する方法。
（項目７１）
約７０ｎｍ未満のＦＷＨＭを有する前記発光スペクトルを生成するために、前記縮合発色団ポリマーが、ある比率の狭帯域単位と一般的モノマーを含む、項目７０に記載の方法。
（項目７２）
前記狭帯域単位と前記一般的モノマーの前記比率が、約１未満：１、約０．８未満：１、約０．６未満：１、約０．５未満：１、約０．４未満：１、約０．３未満：１、約０．２未満：１、約０．１未満：１、約０．０８未満：１、約０．０６未満：１、約０．０４未満：１、または約０．０２未満：１である、項目７１に記載の方法。
（項目７３）
発色団ポリマーを含む溶媒溶液を提供するステップであって、前記発色団ポリマーは、引き延ばしたコイル型であり、前記ポリマーの骨格または側鎖に結合している狭帯域単位を含み、前記狭帯域単位が約７０ｎｍ未満の半値全幅（ＦＷＨＭ）を有する発光スペクトルを含む、ステップと、
前記発色団ポリマーを含む前記溶媒溶液を、混和性溶媒と混合して、縮合発色団ポリマーを形成するステップであって、前記縮合発色団ポリマーは、約７０ｎｍ未満のＦＷＨＭを有する発光スペクトルを含む、ステップと
を含む、ポリマードットを作製する方法。
（項目７４）
約７０ｎｍ未満のＦＷＨＭを有する前記発光スペクトルを生成するために、前記発色団ポリマーが、ある比率の狭帯域単位と一般的モノマーを含む、項目７３に記載の方法。
（項目７５）
前記狭帯域単位と前記一般的モノマーの前記比率が、約１未満：１、約０．８未満：１、約０．６未満：１、約０．５未満：１、約０．４未満：１、約０．３未満：１、約０．２未満：１、約０．１未満：１、約０．０８未満：１、約０．０６未満：１、約０．０４未満：１、または約０．０２未満：１である、項目７４に記載の方法。
（項目７６）
前記発色団ポリマーが、共役ポリマーである、項目１に記載のポリマードット。
（項目７７）
前記共役ポリマーが、半導体ポリマーである、項目７６に記載のポリマードット。
（項目７８）
前記ランタニド錯体誘導体が、Ｃｅ（ＩＩＩ）、Ｐｒ（ＩＩＩ）、Ｎｄ（ＩＩＩ）、Ｓｍ（ＩＩＩ）、Ｓｍ（ＩＩ）  Ｅｕ（ＩＩＩ）、Ｅｕ（ＩＩ）、Ｔｂ（ＩＩＩ）、Ｄｙ（ＩＩＩ）、Ｈｏ（ＩＩＩ）、Ｅｒ（ＩＩＩ）、Ｔｍ（ＩＩＩ）、Ｙｂ（ＩＩＩ）およびＹｂ（ＩＩ）からなる群から選択される金属を含む、項目１２および４４に記載のポリマードット。
（項目７９）
前記ランタニド錯体が、前記金属にキレートするアニオン性配位子および／または中性配位子を含む、項目５９に記載のポリマードット。
（項目８０）
前記狭帯域モノマーが、ローダミン、ローダミン誘導体、クマリン、クマリン誘導体、キサンテンおよびキサンテン誘導体から選択される、項目１に記載のポリマードット。
（項目８１）
前記発色団ポリマーと物理的にブレンドされているか、または化学的に架橋されている共役ポリマーをさらに含む、項目１に記載のポリマードット。